(57)【要約】【課題】優れた密着性、優れた外観、高い硬度、及び優れた耐水性を兼ね備えた塗膜が得られ、更に環境負荷を小さくすることができる優れた塗料などの提供。【解決手段】ポリ乳酸及び水を含有するポリ乳酸エマルションと、有機溶剤とを含有してなり、前記有機溶剤が、水に対する溶解度が有限でありかつ沸点が１００℃以上の第１の有機溶剤と、水に対する溶解度が有限でありかつ沸点が１００℃以上の第２の有機溶剤とを含有し、前記有機溶剤の含有量が１０質量％以下である塗料である。【選択図】なし【特許請求の範囲】
【請求項１】
ポリ乳酸及び水を含有するポリ乳酸エマルションと、有機溶剤とを含有してなり、
前記有機溶剤が、水に対する溶解度が有限でありかつ沸点が１００℃以上の第１の有機溶剤と、水に対する溶解度が有限でありかつ沸点が１００℃以上の第２の有機溶剤とを含有し、
前記有機溶剤の含有量が１０質量％以下であることを特徴とする塗料。
【請求項２】
前記第１の有機溶剤の沸点が、前記第２の有機溶剤の沸点よりも高く、かつ前記第１の有機溶剤の沸点が、１７０℃〜２２０℃であり、前記第２の有機溶剤の沸点が、１００℃〜１８０℃である請求項１に記載の塗料。
【請求項３】
前記第１の有機溶剤の水に対する溶解度が、水１００ｇに対して３５ｇ以下であり、
前記第２の有機溶剤の水に対する溶解度が、水１００ｇに対して３５ｇ以下である請求項１から２のいずれかに記載の塗料。
【請求項４】
請求項１から３のいずれかに記載の塗料で塗装された筐体を備えることを特徴とする電子機器。
【発明の詳細な説明】
【技術分野】
【０００１】
本件は、ノート型パソコン、携帯電話機等の電子機器の筐体の塗装に用いられる環境負荷の小さい塗料及び該塗料で塗装された筐体を備える電子機器に関する。
【背景技術】
【０００２】
近年、ノート型パソコン、携帯電話等の電子機器においても環境負荷の低減が求められている。そのため、電子機器の筐体材料としてトウモロコシ等の植物を原料としたポリ乳酸を改良した材料が用いられている。しかし、電子機器の筐体を塗装する塗料としては、未だエポキシ樹脂等の石油を原料とする樹脂が用いられており、環境負荷の低い材料への転換が求められている。
このため、植物系素材を用いた塗料として、例えばセルロース又は澱粉を原料とするものが種々提案されている（特許文献１、特許文献２、特許文献３、及び特許文献４参照）。
また、ポリ乳酸を原料とする塗料について提案されている（特許文献５参照）。しかし、この提案は、ジオキソラン溶剤を用いた有機溶剤系塗料である。
【０００３】
また近年、ＶＯＣ（Ｖｏｌａｔｉｌｅ  Ｏｒｇａｎｉｃ  Ｃｏｍｐｏｕｎｄ；揮発性有機化合物）削減の要求から、水性塗料への移行が望まれており、例えばポリ乳酸を原料とするエマルションが提案されている（特許文献６参照）。
このポリ乳酸エマルションは、植物系素材を用いており、ＶＯＣを削減できることから、環境負荷を大幅に低減することが期待できる。しかし、ポリ乳酸エマルションからなる塗料を、電子機器の筐体材料であるＰＣ−ＡＢＳ樹脂又はポリ乳酸からなる基材上に塗装すると、得られた塗膜は、不均一で泡が発生し、白濁してしまい、密着性及び硬度が劣るという問題がある。
【０００４】
そこで、本発明者らは、ポリ乳酸及び水を含むポリ乳酸エマルションと、有機溶剤とを含有してなり、前記有機溶剤の沸点が１００℃以上であり、かつ前記有機溶剤の含有量が１０質量％以下である塗料を提案している（特許文献７参照）。
この塗料を用いると、優れた密着性、外観性、及び硬度を兼ね備える塗膜が得られる。
近年、電子機器の使用環境の多様化によって、更に、塗膜には、耐水性、及び高い硬度が求めれているところ、上記塗料では、優れた密着性、優れた外観、高い硬度、及び優れた耐水性を兼ね備える点については十分とはいえない。
【０００５】
したがって、優れた密着性、優れた外観、高い硬度、及び優れた耐水性を兼ね備え、更にノート型パソコン、携帯電話等の電子機器の筐体に環境負荷の小さい塗膜を形成できる塗料の速やかな提供が望まれているのが現状である。
【先行技術文献】
【特許文献】
【０００６】
【特許文献１】特開２００２−１２９０９４号公報
【特許文献２】特開２００４−２２４８８７号公報
【特許文献３】特開２００６−２８２９６０号公報
【特許文献４】特開平６−３４６０１５号公報
【特許文献５】特開２００３−２６１７５２号公報
【特許文献６】特開２００４−２７７６８１号公報
【特許文献７】特開２０１１−８９００６号公報
【発明の概要】
【発明が解決しようとする課題】
【０００７】
本件は、優れた密着性、優れた外観、高い硬度、及び優れた耐水性を兼ね備えた塗膜が得られ、更に環境負荷を小さくすることができる優れた塗料、及び前記塗料を用いた、環境負荷を小さくすることができる筐体を備える電子機器を提供することを目的とする。
【課題を解決するための手段】
【０００８】
前記課題を解決するための手段としては、後述する付記に記載した通りである。即ち、
開示の塗料は、
ポリ乳酸及び水を含有するポリ乳酸エマルションと、有機溶剤とを含有してなり、
前記有機溶剤が、水に対する溶解度が有限でありかつ沸点が１００℃以上の第１の有機溶剤と、水に対する溶解度が有限でありかつ沸点が１００℃以上の第２の有機溶剤とを含有し、
前記有機溶剤の含有量が１０質量％以下である。
【０００９】
開示の電子機器は、開示の前記塗料で塗装された筐体を備える。
【発明の効果】
【００１０】
開示の塗料によると、従来における前記諸問題を解決し、前記目的を達成することができ、優れた密着性、優れた外観、高い硬度、及び優れた耐水性を兼ね備えた塗膜が得られ、更に環境負荷を小さくすることができる。
開示の電子機器によると、従来における前記諸問題を解決し、前記目的を達成することができ、開示の前記塗料で塗装された筐体を備えた環境負荷の小さいノート型パソコン、携帯電話などを提供できる。
【図面の簡単な説明】
【００１１】
【図１】図１は、本発明の電子機器の一例としてのノート型パソコンの斜視図である。
【図２】図２は、図１のノート型パソコンのフロントカバーを示す写真である。
【図３】図３は、図１のノート型パソコンのバックカバーを示す写真である。
【図４】図４は、図１のノート型パソコンのアッパカバーを示す写真である。
【図５】図５は、図１のノート型パソコンのロアカバーを示す写真である。
【図６】図６は、耐水性試験前の塗膜の写真である。
【図７】図７は、耐水性試験後の試料Ａ（実施例１）の塗膜の写真である。
【図８】図８は、耐水性試験後の試料ＡＤ（比較例４）の塗膜の写真である。
【発明を実施するための形態】
【００１２】
（塗料）
本発明の塗料は、ポリ乳酸エマルションと、有機溶剤とを少なくとも含有し、更に必要に応じて、その他の成分を含有する。
【００１３】
＜ポリ乳酸エマルション＞
前記ポリ乳酸エマルションは、水及びポリ乳酸を少なくとも含有し、可塑剤、分散剤（乳化剤）、更に必要に応じて、その他の成分を含有する。
【００１４】
−ポリ乳酸−
前記ポリ乳酸としては、特に制限はなく、目的に応じて適宜選択することができ、例えば、ポリ−Ｌ−乳酸（ＰＬＬＡ）、ポリ−Ｄ−乳酸（ＰＤＬＡ）、Ｌ−乳酸とＤ−乳酸とのランダム共重合体などが挙げられる。これらは１種単独で用いてもよいし、２種以上を併用してもよい。
前記ポリ乳酸としては、特に制限はなく、目的に応じて適宜選択することができ、市販品であってもよいし、適宜合成した合成品であってもよい。
前記市販品としては、例えば、テラマック（登録商標）ＴＥ−２０００（ユニチカ株式会社製）、レイシア（登録商標）Ｈ−１００Ｊ、１００Ｈ（いずれも、三井化学株式会社製）、エコディア（登録商標）（東レ株式会社）などが挙げられる。
前記合成品としては、特に制限はなく、目的に応じて適宜選択することができる。前記合成品の合成方法としては、例えば、ポリ乳酸前駆体を重合等する方法などが挙げられる。前記ポリ乳酸前駆体としては、特に制限はなく、目的に応じて適宜選択することができるが、例えば、Ｌ−ラクタイド、Ｄ−ラクタイドなどが挙げられる。
【００１５】
前記ポリ乳酸の重量平均分子量としては、特に制限はなく、目的に応じて適宜選択することができるが、１０，０００〜８０，０００が好ましい。
前記重量平均分子量は、例えば、ポリスチレンを用いて検量線を作成したゲルパーミエーションクロマトグラフィ（ＧＰＣ）により測定することができる。
【００１６】
前記ポリ乳酸エマルションにおける前記ポリ乳酸の含有量としては、特に制限はなく、目的に応じて適宜選択することができるが、１０質量％〜４０質量％が好ましく、２０質量％〜３５質量％がより好ましい。
【００１７】
−水−
前記水としては、特に制限はなく、目的に応じて適宜選択することができ、例えば、純水、超純水などが挙げられる。前記純水としては、例えば、イオン交換水、限外濾過水、逆浸透水、蒸留水などが挙げられる。
【００１８】
−可塑剤−
前記可塑剤としては、特に制限はなく、目的に応じて適宜選択することができ、例えばクエン酸誘導体、エーテルエステル誘導体、グリセリン誘導体、フタル酸誘導体、アジピン酸誘導体、ポリヒドロキシカルボン酸、ポリエステル誘導体、ロジンなどが挙げられる。これらは、１種単独で使用してもよいし、２種以上を併用してもよい。
【００１９】
前記可塑剤の添加量は、特に制限はなく、目的に応じて適宜選択することができるが、結晶化度、柔軟性などに影響するので、透明性が良好な範囲に留めることが好ましい。具体的には、前記ポリ乳酸１００質量部に対して５質量部〜４０質量部添加することが好ましい。前記添加量が、５質量部未満であると、可塑化効果が発揮できなくなることがあり、４０質量部を超えると、可塑剤が表面にしみ出て表面を汚したり、透明性や光沢が損なわれたりするという問題が発生することがある。
【００２０】
−分散剤（乳化剤）−
前記分散剤としては、例えば、アニオン性界面活性剤、カチオン性界面活性剤、非イオン性界面活性剤、高分子界面活性剤、水溶性高分子などが挙げられる。
前記水溶性高分子としては、例えば、ポリビニルアルコールなどが挙げられる。
【００２１】
前記分散剤の添加量としては、特に制限はなく、目的に応じて適宜選択することができるが、前記ポリ乳酸１００質量部に対して０．５質量部〜２０質量部が好ましい。前記添加量が、０．５質量部未満であると、分散が困難となり塗膜表面に凹凸が発生することがあり、２０質量部を超えると、塗膜の耐水性が悪くなることがある。
【００２２】
前記ポリ乳酸エマルションは、前記ポリ乳酸、水、可塑剤、及び分散剤以外にも更に必要に応じて、例えば、粘度調整剤、表面平滑剤、撥水剤（疎水性向上剤）、防錆剤、流動性調整剤、防腐剤、消泡剤、着色剤などを含有していてもよい。
【００２３】
前記ポリ乳酸をエマルション化する方法としては、特に制限はなく、目的に応じて適宜選択することができ、例えば、特開２００１−３５４８４１号公報、特開２００２−３６０７号公報、特開２００２−１２１２８８号公報、特開２００４−２７７６８１号公報等に開示されている方法などが挙げられる。
具体的には、（１）撹拌装置を有する密閉槽内に、ポリ乳酸、可塑剤、分散剤及び水を同時に仕込み、加熱撹拌しながら加圧してポリ乳酸を分散させる加圧分散法、（２）常圧又は加圧下に保持されている熱水中に、ポリ乳酸、可塑剤、及び分散剤を含む溶融物を添加撹拌して分散させる直接分散法、（３）ポリ乳酸の有機溶媒溶液を、可塑剤及び分散剤を含む水溶液中に添加撹拌して分散させた後、有機溶媒を除去する方法、（４）ポリ乳酸を加熱溶融させ、これに可塑剤及び分散剤を含む水溶液を添加撹拌してポリ乳酸を水に分散させる転相法などが挙げられる。
【００２４】
＜有機溶剤＞
前記有機溶剤は、水に対する溶解度が有限でありかつ沸点が１００℃以上の第１の有機溶剤と、水に対する溶解度が有限でありかつ沸点が１００℃以上の第２の有機溶剤とを含有する。前記沸点が、１００℃未満であると、水よりも先に蒸発してしまい、造膜性の向上に寄与しないため、密着性及び外観（透明性）が悪くなる。
【００２５】
２種類以上の有機溶剤を用いることで、段階的に有機溶剤の蒸発が起こり、塗膜の固化がゆっくり確実に進むため、外観が良い膜が得られやすい。また、固形分として複数種の成分を含む場合にはそれぞれの成分に効果的に作用するものを選択できる点で有利である。
【００２６】
ここで、水に対する溶解度が有限であるとは、言い換えれば、水に対する溶解性が無限大ではないことをいう。例えば、ジエチレングリコールモノメチルエーテルなどは、水に対する溶解度が無限大である。前記溶解度は、２５℃で測定される。水に対する溶解度は、例えば、水１００ｇに溶解する有機溶剤のｇ数（ｇ／１００ｇ）で表現される。
ここで、沸点とは、１標準気圧（ａｔｍ）において測定される沸点である。
【００２７】
前記第１の有機溶剤の沸点と、前記第２の有機溶剤の沸点とは、異なることが好ましい。
【００２８】
前記第１の有機溶剤の沸点としては、前記第２の有機溶剤の沸点よりも高く、かつ１７０℃〜２２０℃であることが好ましい。
前記第２の有機溶剤の沸点としては、前記第１の有機溶剤の沸点よりも低く、かつ１００℃〜１８０℃であることが好ましい。
【００２９】
前記第１の有機溶剤の水に対する溶解度としては、水１００ｇに対して３５ｇ以下であることが好ましい。
前記第１の有機溶剤の水に対する溶解度としては、水１００ｇに対して４ｇ以上であることが好ましい。
前記第２の有機溶剤の水に対する溶解度としては、水１００ｇに対して３５ｇ以下であることが好ましい。
前記第２の有機溶剤の水に対する溶解度としては、水１００ｇに対して４ｇ以上であることが好ましい。
【００３０】
前記第１の有機溶剤、及び前記第２の有機溶剤としては、例えば、以下の有機溶剤などが挙げられる。
ジプロピレングリコールジメチルエーテル（沸点：１７１℃、水に対する溶解度：３２．６ｇ／１００ｇ）
ジエチレングリコールブチルメチルエーテル（沸点：２１２℃、水に対する溶解度：９．２ｇ／１００ｇ）
トリプロピレングリコールジメチルエーテル（沸点：２１５℃、水に対する溶解度：２３．６ｇ／１００ｇ）
エチレングリコールモノフェニルエーテル（沸点：２４５℃、水に対する溶解度：２．６ｇ／１００ｇ）
ジエチレングリコールジブチルエーテル（沸点：２５６℃、水に対する溶解度：０．３ｇ／１００ｇ）
プロピルプロピレンジグリコール（沸点：２１２℃、水に対する溶解度：４．８ｇ／１００ｇ）
メチルプロピレングリコールアセテート（沸点：１４６℃、水に対する溶解度：２０．５ｇ／１００ｇ）
ブチルプロピレングリコール（沸点：１７０℃、水に対する溶解度：６．４ｇ／１００ｇ）
テキサノール（沸点：２５５℃、水に対する溶解度：２．０ｇ／１００ｇ）
なお、プロピルプロピレンジグリコール（Ｐｒｏｐｙｌ  Ｐｒｏｐｙｌｅｎｅ  Ｄｉ  Ｇｌｙｃｏｌ）は、ジプロピレングリコールモノプロピルエーテル（Ｄｉｐｒｏｐｙｌｅｎｅ  Ｇｌｙｃｏｌ  Ｍｏｎｏｐｒｏｐｙｌ  Ｅｔｈｅｒ）ともいう。
ブチルプロピレングリコール（Ｂｕｔｙｌ  Ｐｒｏｐｙｌｅｎｅ  Ｇｌｙｃｏｌ）は、プロピレングリコールモノブチルエーテル（Ｐｒｏｐｙｌｅｎｅ  Ｇｌｙｃｏｌ  Ｍｏｎｏｂｕｔｙｌ  Ｅｔｈｅｒ）ともいう。
【００３１】
前記第１の有機溶剤と前記第２の有機溶剤との組合せとしては、特に制限はなく、目的に応じて適宜選択することができるが、以下の組合せが好ましい。
ジエチレングリコールブチルメチルエーテルとメチルプロピレングリコールアセテートとの組合せ
ジエチレングリコールブチルメチルエーテルとジプロピレングリコールジメチルエーテルとの組合せ
プロピルプロピレンジグリコールとメチルプロピレングリコールアセテートとの組合せ
プロピルプロピレンジグリコールとジプロピレングリコールジメチルエーテルとの組合せ
【００３２】
前記第１の有機溶剤の含有量と、前記第２の有機溶剤の含有量との質量比率（第１の有機溶剤：第２の有機溶剤）としては、特に制限はなく、目的に応じて適宜選択することができるが、１：９〜９：１が好ましく、１：９〜７：３がより好ましい。
【００３３】
前記塗料における前記有機溶剤の含有量は、１０質量％以下であり、５質量％〜１０質量％がより好ましい。前記有機溶剤の含有量が、１０質量％を超えると、塗膜の硬度が下がり、耐水性が低下する。
【００３４】
−その他の成分−
前記その他の成分としては、例えば、着色剤、紫外線吸収剤、光安定剤、酸化防止剤、表面調整剤、顔料分散剤などが挙げられる。
【００３５】
開示の塗料は、優れた密着性、優れた外観、高い硬度、及び優れた耐水性を兼ね備えた塗膜が得られ、更に環境負荷を小さくすることができるので、各種塗装に用いることができるが、以下に説明する塗膜及び電子機器の塗装に特に好適に用いられる。
【００３６】
＜塗膜＞
前記塗膜は、開示の前記塗料を塗装して得られる以外は、特に制限はなく、その形状、構造、大きさ等については適宜選択することができる。
前記塗料の塗装方法としては、特に制限はなく、目的に応じて適宜選択することができ、例えば、バーコーター法、スプレーコート法、カーテンコート法、スピンコート法、グラビヤコート法、インクジェット法、ディップ法などが挙げられる。
前記塗膜の平均厚みは、５μｍ〜３０μｍであることが好ましい。
前記塗膜のＪＩＳ  Ｋ５６００−５−４に基づく鉛筆硬度は、「２Ｈ」以上に硬いことが好ましい。前記鉛筆硬度が、「２Ｈ」未満であると、例えば、ノート型パソコン、携帯電話等の筐体に塗装した場合、使用（携帯）の際に表面にキズがついてしまい、美観を損なうことがある。
前記塗膜は、優れた密着性、優れた外観、高い硬度、及び優れた耐水性を兼ね備えた塗膜が得られ、更に環境負荷を小さくすることができることから、各種分野において好適に使用することができ、例えば、ノート型パソコン、携帯電話等の電子機器の筐体などとして好適に使用することができる。
【００３７】
（電子機器）
開示の電子機器は、開示の前記塗料で塗装された筐体を備えていること以外は、特に制限はなく、その形状、構造、大きさ等については適宜選択することができる。
前記電子機器としては、特に制限はなく、目的に応じて適宜選択することができ、例えば、パソコン（ノート型パソコン、デスクトップ型パソコン）、電話機、携帯電話、コピー機、ファクシミリ、各種プリンター、デジタルカメラ、テレビ、ビデオ、ＣＤ装置、ＤＶＤ装置、エアコン、リモコン装置などが挙げられる。これらの中でも、携帯して使用する点でノート型パソコン、携帯電話（スマートフォンを含む）が特に好ましい。
前記電子機器の筐体の塗装を、本発明の前記塗料を用いて行うことができる。
【００３８】
ここで、図１に、開示の電子機器の一例としてのノート型パソコンを示す。
この図１のノート型パソコン２０は、ノート型パソコン本体２１と、回動して開かれる液晶表示パネル部２２とを備える。ノート型パソコン本体２１は、扁平形状のハウジング２５の上面に入力手段としてのキーボード部２３及びポインティングディバイス２４を有する。ハウジング２５の内部には、ハードディスク装置、及びＣＰＵ、メモリ等を搭載したプリント基板、バッテリなどが収納されている。
このノート型パソコンの筐体としては、図２に示すフロントカバー、図３に示すバックカバー、図４に示すアッパカバー、及び図５に示すロアカバーに分けられる。これらは、いずれも開示の前記塗料を用いて塗装することが可能である。
【実施例】
【００３９】
以下、実施例を挙げて本発明をより具体的に説明するが、本発明は、これらの実施例に何ら制限されるものではない。
【００４０】
（実施例１）
−ポリ乳酸エマルションの作製−
特開２００４−２７７６８１号公報の実施例を参照し、以下のようにしてポリ乳酸エマルションを作製した。
ポリ乳酸（三井化学株式会社製、レイシア１００Ｈ）２００ｇ、荒川化学株式会社製ロジンエステルＡ−１２５を２０ｇ、ポリエステル系改質剤（ＤＩＣ株式会社製、ＰＤ−１５０）３０ｇ、ポリビニルアルコール（けん化度：８８．１％）１０ｇ、イオン交換水３９０ｇ、及び酢酸エチル２００ｇを混合し、高速ホモジナイザーを使用して、２００ｒｐｍで撹拌し、９０℃まで上昇した後、回転数を１３，０００ｒｐｍまで上げて１時間撹拌した。その後４０℃まで冷却し、減圧下で酢酸エチルを除去して、ポリ乳酸エマルションを作製した。
得られたポリ乳酸エマルションにおける固形分は、３１質量％であった。
得られたポリ乳酸エマルションにおけるポリ乳酸の重量平均分子量は、２０，０００であった。
ここで、ロジンエステルＡ−１２５及びポリエステル系改質剤ＰＤ−１５０が柔軟性を与え、可塑剤の働きをしており、ポリビニルアルコールが分散剤の働きをしている。
【００４１】
−試料Ａの作製−
有機溶剤の含有量が、下記表１に示す質量％になるように、作製したポリ乳酸エマルションに、有機溶剤としてのジエチレングリコールブチルメチルエーテル（沸点：２１２℃、水に対する溶解度：９．２ｇ／１００ｇ）及びメチルプロピレングリコールアセテート（沸点：１４６℃、水に対する溶解度：２０．５ｇ／１００ｇ）を添加して、塗料Ａ（試料Ａ）を作製した。
次に、作製した試料Ａを、厚み１ｍｍのＡＢＳ樹脂の平板にバーコーターで、塗膜の平均厚みが１５μｍになるように塗装して、８０℃で４０分間加熱乾燥した。
試料Ａを塗装して得られた塗膜について、以下のようにして、密着性、外観、鉛筆硬度、及び耐水性の評価を行った。結果を表１に示す。
【００４２】
＜密着性試験＞
ＪＩＳ  Ｋ５６００−５−６に基づき、カッターナイフの刃は常に新しいものを使用し、ＡＢＳ樹脂の平板まで到達する切込みを１ｍｍ間隔で１１本入れた後、９０°向きを変えて更に切り込みを１ｍｍ間隔で１１本入れて、カットした塗膜面に約５０ｍｍ付着するように粘着テープ（ニチバン株式会社製、セロテープ（登録商標）１８ｍｍ幅）を貼り付けた。粘着テープを付着させてから１分間後〜２分間後に粘着テープの端を持って塗膜面に直角に保ち、瞬間的に引き剥がした。１００マス中、剥離せずに残っている碁盤マス目の数で、密着性を評価した。
全ての碁盤マス目で剥離のない状態（＝１００／１００）を「ＯＫ」、１マスでも剥離が生じた状態を「ＮＧ」とした。
【００４３】
＜外観の評価＞
塗膜の外観を目視観察し、以下の基準で評価した。
〔均一性の判断基準〕
・「均一」  ：目視の範囲で、表面凹凸、膜厚分布、色合いのムラが見られない
・「不均一」：目視の範囲で、表面凹凸、膜厚分布、色合いのムラが確認できる
〔色調の判断基準〕
○：透明、光沢
△：やや白味
×：白っぽい
××：白濁
【００４４】
＜鉛筆硬度の評価＞
ＪＩＳ  Ｋ５６００−５−４に基づき、各塗膜の鉛筆硬度を評価した。「６Ｂ」、「５Ｂ」、「４Ｂ」、「３Ｂ」、「２Ｂ」、「Ｂ」、「ＨＢ」、「Ｆ」、「Ｈ」、「２Ｈ」、「３Ｈ」、「４Ｈ」、「５Ｈ」、「６Ｈ」の順に硬くなり、「２Ｈ」以上に硬い場合を合格とした。
【００４５】
＜耐水性＞
＜＜人工汗（酸性）＞＞
ＪＩＳ  Ｌ０８４８に基づき、酸性の人工汗を調製した。ガーゼに人工汗を浸み込ませ、試料表面に付着させて密閉し、４０℃１２０時間保持した。その後、試料を洗浄及び乾燥して、表面を観察した。
＜＜人工汗（アルカリ性）＞＞
ＪＩＳ  Ｌ０８４８に基づき、アルカリ性の人工汗を調製した。ガーゼに人工汗を浸み込ませ、試料表面に付着させて密閉し、４０℃１２０時間保持した。その後、試料を洗浄及び乾燥して、表面を観察した。
〔耐水性の評価基準〕
変化なし：初期と試験後で変化が見られない。
光沢減少：試験後に光沢度の減少が見られる。
白化  ：試験後に塗膜の白化が見られる。
真白  ：試験後に塗膜の白化がひどく塗膜が真白になっている。
剥離  ：試験後に塗膜が剥離している。
なお、評価基準において、「変化なし」が合格レベルであり、それ以外は不合格レベルである。
また、耐水性試験前後の塗膜の写真を図６〜８に示した。
図６は、耐水性試験前の塗膜の写真である。なお、被塗物として黒色のプラスチック基板を用いた。
図７は、耐水性試験後の試料Ａ（塗料Ａ：実施例１）の塗膜の写真である。耐性水性試験前後で塗膜に変化が見られない。
図８は、耐水性試験後の試料ＡＤ（塗料ＡＤ：比較例４）の塗膜の写真である。耐水性試験後に塗膜が白化していることが確認できる。
【００４６】
（実施例２〜８）
実施例１において、塗料における有機溶剤の種類及び含有量を、表１に示す種類及び含有量に変更した以外は、実施例１と同様にして、実施例２〜８の塗料Ｂ〜Ｈを作製した。
実施例１と同様にして塗膜を作製し、評価を行った。結果を表１に示した。
【００４７】
（実施例９）
実施例１において、ポリ乳酸をポリ乳酸（東レ株式会社製、エコディア）に代えた以外は、実施例１と同様にして、実施例９の塗料Ｉを作製した。
得られたポリ乳酸エマルションにおける固形分は、３２質量％であった。
得られたポリ乳酸エマルションにおけるポリ乳酸の重量平均分子量は、１５，０００であった。
実施例１と同様にして塗膜を作製し、評価を行った。結果を表１に示した。
【００４８】
（比較例１〜１１）
実施例１において、塗料における有機溶剤の種類及び含有量を、表２に示す種類及び含有量に変更した以外は、実施例１と同様にして、比較例１〜１１の塗料ＡＡ〜ＡＫ作製した。
実施例１と同様にして塗膜を作製し、評価を行った。結果を表２に示した。
【００４９】
【表１】
2015010155.tif 000002
表１及び２中、有機溶剤の量は、塗料における質量％を表す。
【００５０】
【表２】
2015010155.tif 000003
ジエチレングリコールモノメチルエーテルは、水に対する溶解度が無限大である。
【００５１】
（実施例１０）
実施例１の塗料Ａ１００質量部に対して、カーボンブラック１質量部を加えて、黒色塗料を作製した。
得られた黒色塗料を、図６に示すパソコンの筐体のバックカバーに塗装したところ、全面にわたり均一な塗膜が得られた。また、密着性、外観、鉛筆硬度、耐水性ともに問題ないレベルの塗膜が得られた。
【００５２】
以上の実施例１〜１０を含む実施形態に関し、更に以下の付記を開示する。
（付記１）  ポリ乳酸及び水を含有するポリ乳酸エマルションと、有機溶剤とを含有してなり、
前記有機溶剤が、水に対する溶解度が有限でありかつ沸点が１００℃以上の第１の有機溶剤と、水に対する溶解度が有限でありかつ沸点が１００℃以上の第２の有機溶剤とを含有し、
前記有機溶剤の含有量が１０質量％以下であることを特徴とする塗料。
（付記２）  前記第１の有機溶剤の沸点が、前記第２の有機溶剤の沸点よりも高く、かつ前記第１の有機溶剤の沸点が、１７０℃〜２２０℃であり、前記第２の有機溶剤の沸点が、１００℃〜１８０℃である付記１に記載の塗料。
（付記３）  前記第１の有機溶剤の水に対する溶解度が、水１００ｇに対して３５ｇ以下であり、
前記第２の有機溶剤の水に対する溶解度が、水１００ｇに対して３５ｇ以下である付記１から２のいずれかに記載の塗料。
（付記４）  前記第１の有機溶剤が、ジエチレングリコールブチルメチルエーテル及びプロピルプロピレンジグリコールの少なくともいずれかである付記１から３のいずれかに記載の塗料。
（付記５）  前記第２の有機溶剤が、メチルプロピレングリコールアセテート及びジプロピレングリコールジメチルエーテルの少なくともいずれかである付記１から４のいずれかに記載の塗料。
（付記６）  前記第１の有機溶剤の含有量と、前記第２の有機溶剤の含有量との質量比率（第１の有機溶剤：第２の有機溶剤）が、１：９〜９：１である付記１から５のいずれかに記載の塗料。
（付記７）  前記有機溶剤の含有量が、５質量％〜１０質量％である請求項１から６のいずれかに記載の塗料。
（付記８）  付記１から７のいずれかに記載の塗料で塗装された筐体を備えることを特徴とする電子機器。
【符号の説明】
【００５３】
２０      ノート型パソコン
２１      ノート型パソコン本体
２２      液晶表示パネル部
２３      キーボード部
２４      ポインティングディバイス
２５      ハウジング
【図１】
2015010155.tif 000004
【図２】
2015010155.tif 000005
【図３】
2015010155.tif 000006
【図４】
2015010155.tif 000007
【図５】
2015010155.tif 000008
【図６】
2015010155.tif 000009
【図７】
2015010155.tif 000010
【図８】
2015010155.tif 000011